(57)【要約】      （修正有）【課題】追記型ＤＶＤシステムの有効で、優れた新フォーマット方式を提案すること。【解決手段】案内溝を有する基板上に記録層を設けてなり、必要に応じて反射層を設けてなる追記型ＤＶＤの光記録媒体であって、前記記録層として記録再生波長±５ｎｍの波長域の光に対する記録層単層の屈折率ｎが１．５≦ｎ≦３．０であり、消衰係数ｋが０．０２≦ｋ≦０．２である有機色素膜を有し、前記案内溝が基本クロック長Ｔを０．１３３μｍとした周期４Ｔ〜９６Ｔのウオブルを有し、該案内溝深さが１０００Å〜２５００Åであり、該案内溝幅の半値幅で０．１８〜０．４０μｍであり、トラックピッチが０．６４μｍ〜０．８μｍであり、該案内溝深さｄ１（Å）とウオブル周波数ｍ（Ｔ）としたとき、４０００≦ｄ１×ｍ≦２４００００であることを特徴とする光記録媒体。【選択図】図１
2007193938.tif 000002
【特許請求の範囲】
【請求項１】
案内溝を有する基板上に記録層を設けてなり、必要に応じて反射層を設けてなる追記型ＤＶＤの光記録媒体であって、
前記記録層として記録再生波長±５ｎｍの波長域の光に対する記録層単層の屈折率ｎが１．５≦ｎ≦３．０であり、消衰係数ｋが０．０２≦ｋ≦０．２である有機色素膜を有し、
前記案内溝が基本クロック長Ｔを０．１３３μｍとした周期４Ｔ〜９６Ｔのウオブルを有し、該案内溝深さが１０００Å〜２５００Åであり、該案内溝幅の半値幅で０．１８〜０．４０μｍであり、トラックピッチが０．６４μｍ〜０．８μｍであり、
該案内溝深さｄ１（Å）とウオブル周波数ｍ（Ｔ）としたとき、４０００≦ｄ１×ｍ≦２４００００であることを特徴とする光記録媒体。
【請求項２】
ウオブル振幅Ｗｏとプッシュプル振幅ＰＰとの割合（Ｗｏ／ＰＰ）が０．１≦Ｗｏ／ＰＰ≦０．４の範囲にあることを特徴とする請求項１に記載の光記録媒体。
【請求項３】
前記記録層の有機色素が、金属キレート色素、ポリメチン色素、スクアリリウム色素、アザアヌレン系色素のいずれかを、少なくとも一種含有していることを特徴とする請求項１または２に記載の光記録媒体。
【請求項４】
前記記録層の金属キレート色素が、アゾ金属キレート色素、ホルマザン金属キレート色素、ジピロメテン金属キレート色素のいずれかであることを特徴とする請求項１乃至３のいずれかに記載の光記録媒体。
【請求項５】
前記記録層の金属キレート色素の金属が、ニッケル、銅、コバルト、マンガン、酸化バナジウムであることを特徴とする請求項３又は４に記載の光記録媒体。
【請求項６】
前記記録層のポリメチン色素がトリメチンシアニン色素であり、アザアヌレン系色素がテトラアザポルフィリン色素であることを特徴とする請求項３に記載の光記録媒体。
【請求項７】
前記記録層の分解開始温度が、３６０℃以下であることを特徴とする請求項１乃至６のいずれかに記載の光記録媒体。
【請求項８】
反射層が必要な場合の反射層が、金、銀、アルミニウム、又はこれらを主成分とした他の金属との合金であることを特徴とする請求項１乃至７のいずれかに記載の光記録媒体。
【請求項９】
記録波長が６００〜７２０ｎｍであることを特徴とする請求項１乃至８のいずれかに記載の光記録媒体。
【発明の詳細な説明】
【技術分野】
【０００１】
本発明は、情報記録媒体に関するものであって、特に光ビームを照射することにより、記録材料の透過率、反射率等の光学的な変化を生じさせ、情報の記録、再生を行ない、かつ追記が可能な情報記録媒体に関するものである。具体的には、データ用追記光ディスクに用いられ、ＤＶＤ＋Ｒに応用される。
【背景技術】
【０００２】
データ用追記型ディスクの従来技術として、シアニン色素を記録材料として用いたものが、特許文献１〜８に開示されており、フタロシアニン色素を記録材料として用いたものが、特許文献９〜１５に開示されている。
【０００３】
また、追記型コンパクトディスクの従来技術として、シアニン色素／金属反射層を記録材料として用いたものが、特許文献１６〜１９に開示されており、フタロシアニン（アザアヌレン）色素を記録材料として用いたものが、特許文献２０〜２８に開示されており、アゾ金属キレート色素を記録材料として用いたものが、特許文献２９〜３８に開示されている。
【０００４】
また、大容量追記型コンパクトディスク（ＤＶＤ−Ｒ）の従来技術として、シアニン色素＋金属反射層を記録材料として用いたものが、非特許文献１が挙げられ、ポリメチン色素を記録材料として用いたものが、特許文献３９〜４３に開示されており、ポリメチン色素＋光安定化材を記録材料として用いたものが、特許文献４４〜４７が開示されており、アゾ金属キレート色素／金属反射層を記録材料として用いたものが、特許文献４８〜８１に開示されており、テトラアザポルフィリン(ポルフィラジン)色素／金属反射層を記録材料として用いたものが、特許文献８２〜８４に開示されており、シアニン色素＋アゾ金属キレート色素／金属反射層を記録材料として用いたものが、特許文献８５〜８６に開示されており、ホルマザン（金属キレート）色素／その他の色素を記録材料として用いたものが、特許文献８７〜９１に開示されており、ジピロメテン（金属キレート）色素＋その他の色素を記録材料として用いたものが、特許文献９２〜１０３に開示されており、その他の色素／金属反射層を記録材料として用いたものが、特許文献１０４〜１１１に開示されている。
【０００５】
現在、次世代大容量光ディスクとしてＤＶＤ−Ｒの開発が進められている。記録容量向上の要素技術として、記録ピット微少化のための記録材料開発、ＭＰＥＧ２に代表される画像圧縮技術の採用、記録ピット読みとりのための半導体レーザの短波長化等の技術開発が必要である。
【０００６】
これまで赤色波長域の半導体レーザとしては、バーコードリーダ、計測器用に６７０ｎｍ帯のＡｌＧａＩｎＰレーザダイオードが商品化されているのみであったが、光ディスクの高密度化に伴い、赤色レーザが本格的に光ストレージ市場で使用されつつある。ＤＶＤドライブの場合、光源として６３５ｎｍ帯と６５０ｎｍ帯のレーザダイオードの２つの波長で規格化されている。一方、再生専用のＤＶＤ−ＲＯＭドライブは波長〜６５０ｎｍで商品化されている。
このような状況下で最も好ましいＤＶＤ−Ｒメディアは、波長６３０〜６８０ｎｍで記録、再生が可能なメディアである。
【０００７】
ＤＶＤ−Ｒメディアのフォーマットはランドプリピットと呼ばれるランド部の一部をカットしたフォーマットで規格化されている。この方式をとるとランドプリピット信号（ＬＰＰｂ）が０．１６以下ではプリピットアドレス等のプリピット情報が良好に再生できず、０．３２以上であると今度はＬＰＰ信号自体がデータ領域においてノイズ的な振る舞いをし、データエラーが多く発生してしまう。したがって、ＬＰＰはその記録材にあったカット幅をスタンパ等で微調整して０．１６≦ＬＰＰｂ≦０．３２の範囲になるようにランドカット幅を制御しなければならない。
【０００８】
特許文献１１２には、セクタ毎にプリフォーマットＩＤを有するランド／グルーブ記録方式の光ディスクにおいて、ディスク回転制御やクロック信号生成のためにグルーブをウオブルさせたときに、ランドトラックに対する両側グルーブからのウオブル信号の混信を防ぐため、ウオブルを変調するセクタＩＤ情報として、トラック番号を含めず、ゾーン番号とセクタ番号のみとし、隣接グルーブのウオブルを同位相に揃えることが記載されており、特許文献１１３には、データを高密度にかつ高精度に記録再生するため、グルーブ幅及びランド幅が一定に形成され、ＣＡＶで回転させた時、一定の周波数で半径方向にウオブルするトラックを有する光ディスクのトラックの左右側壁の一方あるいは両方に多重化マークを、アドレス情報のデータビットに対応させて重畳し、隣接するトラック（ランドとグルーブ）には、多重化マークの位相が一致するようにそれぞれ形成することが記載され、特許文献１１４には、放射状に区画されたディスクの外縁近くにクロックトラックを配置し、ここには、各データゾーンに１対１に対応するクロックパターンを記録して、各データゾーンへの書込み時に必要な書込みクロック信号を生成するための基準クロック情報として使用することにより、同期フィールド及び編集ブロックを書込み領域に隣接して設けた物理セクタ構成にする必要がなく、記憶容量を増加させ、また、クロックトラックに冗長の追加トラックを元のクロックトラックと並行して設けることにより、従来の基準クロック変換器の微細な位置決め制御を簡略化することが記載されている。
【０００９】
【特許文献１】特開昭５７−８２０９３号公報
【特許文献２】特開昭５８−５６８９２号公報
【特許文献３】特開昭５８−１１２７９０号公報
【特許文献４】特開昭５８−１１４９８９号公報
【特許文献５】特開昭５９−８５７９１号公報
【特許文献６】特開昭６０−８３２３６号公報
【特許文献７】特開昭６０−８９８４２号公報
【特許文献８】特開昭６１−２５８８６号公報
【特許文献９】特開昭６１−１５０２４３号公報
【特許文献１０】特開昭６１−１７７２８７号公報
【特許文献１１】特開昭６１−１５４８８８号公報
【特許文献１２】特開昭６１−２４６０９１号公報
【特許文献１３】特開昭６２−３９２８６号公報
【特許文献１４】特開昭６３−３７７９１号公報
【特許文献１５】特開昭６３−３９８８８号公報
【特許文献１６】特開平１−１５９８４２号公報
【特許文献１７】特開平２−４２６５２号公報
【特許文献１８】特開平２−１３６５６号公報
【特許文献１９】特開平２−１６８４４６号公報
【特許文献２０】特開平１−１７６５８５号公報
【特許文献２１】特開平３−２１５４６６号公報
【特許文献２２】特開平４−１１３８８６号公報
【特許文献２３】特開平４−２２６３９０号公報
【特許文献２４】特開平５−１２７２号公報
【特許文献２５】特開平５−１７１０５２号公報
【特許文献２６】特開平５−１１６４５６号公報
【特許文献２７】特開平７−２６８２２７号公報
【特許文献２８】特開平７−３１４８９７号公報
【特許文献２９】特開平４−４６１８６号公報
【特許文献３０】特開平４−１４１４８９号公報
【特許文献３１】特開平４−３６１０８８号公報
【特許文献３２】特開平５−２７９５８０号公報
【特許文献３３】特開平７−５１６７３号公報
【特許文献３４】特開平７−１６１０６９号公報
【特許文献３５】特開平７−３７２２７２号公報
【特許文献３６】特開平７−７１８６７号公報
【特許文献３７】特開平８−２３１８６６号公報
【特許文献３８】特開平８−２９５８１１号公報
【特許文献３９】特開平１０−８３５７７号公報
【特許文献４０】特開平１０−１１９４３４号公報
【特許文献４１】特開平１０−１４９５８３号公報
【特許文献４２】特開平１０−１８８３３９号公報
【特許文献４３】特開平１０−２７８４２６号公報
【特許文献４４】特開平１０−１０９４７５号公報
【特許文献４５】特開平１０−１０９４７６号公報
【特許文献４６】特開平１０−１３４４１３号公報
【特許文献４７】特開平１０−１６６７３９号公報
【特許文献４８】特公平５−６７４３８号公報
【特許文献４９】特開平７−１６１０６９号公報
【特許文献５０】特開平８−１５６４０８号公報
【特許文献５１】特開平８−２３１８６６号公報
【特許文献５２】特開平８−３３２７７２号公報
【特許文献５３】特開平９−５８１２３号公報
【特許文献５４】特開平９−１７５０３１号公報
【特許文献５５】特開平９−１９３５４５号公報
【特許文献５６】特開平９−２７４７３２号公報
【特許文献５７】特開平９−２７７７０３号公報
【特許文献５８】特開平１０−６６４４号公報
【特許文献５９】特開平１０−６６５０号公報
【特許文献６０】特開平１０−６６５１号公報
【特許文献６１】特開平１０−３６６９３号公報
【特許文献６２】特開平１０−４４６０６号公報
【特許文献６３】特開平１０−５８８２８号公報
【特許文献６４】特開平１０−８６５１９号公報
【特許文献６５】特開平１０−１４９５８４号公報
【特許文献６６】特開平１０−１５７２９３号公報
【特許文献６７】特開平１０−１５７３００号公報
【特許文献６８】特開平１０−１５７３０１号公報
【特許文献６９】特開平１０−１５７３０２号公報
【特許文献７０】特開平１０−１８１１９９号公報
【特許文献７１】特開平１０−１８１２０１号公報
【特許文献７２】特開平１０−１８１２０３号公報
【特許文献７３】特開平１０−１８１２０６号公報
【特許文献７４】特開平１０−１８８３４０号公報
【特許文献７５】特開平１０−１８８３４１号公報
【特許文献７６】特開平１０−１８８３５８号公報
【特許文献７７】特開平１０−２０８３０３号公報
【特許文献７８】特開平１０−２１４４２３号公報
【特許文献７９】特開平１０−２２８６７１号公報
【特許文献８０】特開平１０−３６６９３号公報
【特許文献８１】特開平１１−１２４８３号公報
【特許文献８２】特開平９−２６７５６２号公報
【特許文献８３】特開平９−３０９２６８号公報
【特許文献８４】特開平１０−８５６号公報
【特許文献８５】特公平７−５１６８２号公報
【特許文献８６】特開平１１−３４４９９号公報
【特許文献８７】特許第２７９１９４４号明細書
【特許文献８８】特開平８−２９５０７９号公報
【特許文献８９】特開平９−０９５５２０号公報
【特許文献９０】特開平９−１９３５４６号公報
【特許文献９１】特開平１０−３３７９５８号公報
【特許文献９２】特開平１０−１６２４３０号公報
【特許文献９３】特開平１０−１６６７３２号公報
【特許文献９４】特開平１０−２２６１７２号公報
【特許文献９５】特開平１１−４２８５８号公報
【特許文献９６】特開平１１−４２８５８号公報
【特許文献９７】特開平１１−０９２６８２号公報
【特許文献９８】特開平１１−１６５４６５号公報
【特許文献９９】特開平１１−２０８１１１号公報
【特許文献１００】特開平１１−２２７３３２号公報
【特許文献１０１】特開平１１−２２７３３３号公報
【特許文献１０２】特開平１１−２５５７７４号公報
【特許文献１０３】特開平１１−２５６０５７号公報
【特許文献１０４】特開平１０−８６５１７号公報
【特許文献１０５】特開平１０−９３７８８号公報
【特許文献１０６】特開平１０−２２６１７２号公報
【特許文献１０７】特開平１０−２４４７５２号公報
【特許文献１０８】特開平１０−２８７８１９号公報
【特許文献１０９】特開平１０−２９７１０３号公報
【特許文献１１０】特開平１０−３０９８７１号公報
【特許文献１１１】特開平１０−３０９８７２号公報
【特許文献１１２】特開平１０−１２４８７８号公報
【特許文献１１３】特開平１１−２７３０９０号公報
【特許文献１１４】特開平１１−３２８６８１号公報
【非特許文献１】PIONEER R&D vol.6 No.2:DVD-Recordableの開発、ＤＶＤ−Ｒ色素ディスクの基礎開発  ＩＳＯＭ／ＯＤＳ’９６:High Density of recording on Dye material Disc approach for 4.7GB
【発明の開示】
【発明が解決しようとする課題】
【００１０】
本発明は、前記従来システムに比べて、短波長に発振波長を有する半導体レーザを用いる追記型ＤＶＤシステムの新フォーマット方式であり、ＬＰＰ方式同様のデータの書き足し部における未記録領域をなくす有効な方式を提供するものである。また、ＤＶＤ−Ｒランドプリピット方式に比較して、スタンパ作製時における微細なカット幅制御やＬＰＰ信号のデータ部への漏れだしによるデータエラーが生じない優れた方式を提供するものである。
【課題を解決するための手段】
【００１１】
本発明者等は鋭意検討した結果、基板が、周期４Ｔ〜９６Ｔのウオブルを有し、記録層として記録再生波長±５ｎｍの波長域の光に対する記録層単層の屈折率ｎが１．５≦ｎ≦３．０であり、消衰係数ｋが０．０２≦ｋ≦０．２である有機色素膜を有し、最適な溝形状とを組み合わせ、光記録媒体を作成することにより、書き足しデータ部先頭の未記録領域を低減でき、低エラー率のＤＶＤ追記型ディスクが得られることを見い出した。
すなわち、高周波（短周期）なウオブルフォーマットと最適溝形状と有機色素を組み合わせることにより本発明に至った。
【００１２】
上記課題は、本発明の（１）「案内溝を有する基板上に記録層を設けてなり、必要に応じて反射層を設けてなる追記型ＤＶＤの光記録媒体であって、
前記記録層として記録再生波長±５ｎｍの波長域の光に対する記録層単層の屈折率ｎが１．５≦ｎ≦３．０であり、消衰係数ｋが０．０２≦ｋ≦０．２である有機色素膜を有し、
前記案内溝が基本クロック長Ｔを０．１３３μｍとした周期４Ｔ〜９６Ｔのウオブルを有し、該案内溝深さが１０００Å〜２５００Åであり、該案内溝幅の半値幅で０．１８〜０．４０μｍであり、トラックピッチが０．６４μｍ〜０．８μｍであり、
該案内溝深さｄ１（Å）とウオブル周波数ｍ（Ｔ）としたとき、４０００≦ｄ１×ｍ≦２４００００であることを特徴とする光記録媒体」、（２）「ウオブル振幅Ｗｏとプッシュプル振幅ＰＰとの割合（Ｗｏ／ＰＰ）が０．１≦Ｗｏ／ＰＰ≦０．４の範囲にあることを特徴とする前記第（１）項に記載の光記録媒体」、（３）「前記記録層の有機色素が、金属キレート色素、ポリメチン色素、スクアリリウム色素、アザアヌレン系色素のいずれかを、少なくとも一種含有していることを特徴とする前記第（１）項又は第（２）項に記載の光記録媒体」、（４）「前記記録層の金属キレート色素が、アゾ金属キレート色素、ホルマザン金属キレート色素、ジピロメテン金属キレート色素のいずれかであることを特徴とする前記第（１）項乃至第（３）項のいずれかに記載の光記録媒体」、（５）「前記記録層の金属キレート色素の金属が、ニッケル、銅、コバルト、マンガン、酸化バナジウムであることを特徴とする前記第（３）項または第（４）項に記載の光記録媒体」、（６）「前記記録層のポリメチン色素がトリメチンシアニン色素であり、アザアヌレン系色素がテトラアザポルフィリン色素であることを特徴とする前記第（３）項に記載の光記録媒体」、（７）「前記記録層の分解開始温度が、３６０℃以下であることを特徴とする前記第（１）項乃至第（６）項のいずれかに記載の光記録媒体」、（８）「反射層が必要な場合の反射層が、金、銀、アルミニウム、又はこれらを主成分とした他の金属との合金であることを特徴とする前記第（１）項乃至第（７）項のいずれかに記載の光記録媒体」、（９）「記録波長が６００〜７２０ｎｍであることを特徴とする前記第（１）項乃至第（８）項に記載の光記録媒体」により達成される。
【００１３】
ここでの、各項の効果を述べると、前記第（１）項は、本発明の光記録媒体の基本構成及び材料構成と最適基板溝形状であり、前記第（２）項は、規格化ウオブル振幅信号の最適範囲限定である。
前記第（３）項は、記録層に用いる使用可能な有機材料構成の限定であり、前記第（４）項は、キレート色素の材料限定であり、前記第（５）項は、使用キレート金属の限定(材料最適化)である。
前記第（６）項は、記録層に用いる非キレート系色素の構造限定であり、前記第（７）項は、記録材料の熱物性限定であり、前記第（８）項は、反射層を用いる場合の最適材料の限定であり、前記第（９）項は、本発明における記録波長の限定である。
【発明の効果】
【００１４】
以上、詳細且つ具体的な説明により明らかなように、本発明によれば、生産性良好なＤＶＤメディアが得られ、さらにＤＶＤ−Ｒで用いているランドプリピットフォーマットよりも簡単に製造可能な高周波（短周期）ウオブルフォーマットでデータ部の書き足しを効率良く実施でき、しかも、現在大量に製造されているＣＤ−Ｒ、ＤＣ−ＲＷとほぼ同一フォーマットでの記録媒体の提供が可能になるという優れた効果を奏する。
【発明を実施するための最良の形態】
【００１５】
本発明の光記録媒体は、基板が４Ｔ〜９６Ｔの高周波（短周期）なウオブルを有し、記録層として記録再生波長±５ｎｍの波長域の光に対する記録層単層の屈折率ｎが１．５≦ｎ≦３．０であり、消衰係数ｋが０．０２≦ｋ≦０．２である有機色素膜を有することを特徴とするものである。なお、ここで定義するＴとは、基本クロック周期で記録したときの記録ピット長（単位はμｍ）であり、ＤＶＤ（４．７ＧＢ）メディアであれば、約０．１３３μｍである。
【００１６】
通常、ウオブルの周期帯は１５０Ｔ〜４００Ｔ相当が用いられている。この周期帯であると、周期変調にしろ、位相変調にしろ、データの書き足しをする場合、ウオブルの周期が長すぎるために前データと書き足しデータとの間がかなり空いてしまい高密度記録には向かない。一方、ＤＶＤ−Ｒでは、ＬＰＰを設けこのＬＰＰ信号で、データを書き込む位置を制御している。しかしながら、ＬＰＰ方式では、ＬＰＰの振幅が小さすぎてはＬＰＰ信号が良好に読み出せず、逆にＬＰＰが大きすぎると、ＬＰＰ信号自体が書き込みデータへ漏れ込んでデータエラーが多発するという不具合が生じるため、ＬＰＰは０．１６≦ＬＰＰｂ≦０．３２の範囲、好ましくは０．１８≦ＬＰＰｂ≦０．２６という制約が生じ、スタンパ作成の際にランドのカット幅を微細に制御しなくてはならない。
【００１７】
一方、高周波（短周期）ウオブルにすれば、ＬＰＰは必要なく、ウオブルを変調して同期をとることができるため、ＬＰＰ方式の様にデータエラーが多発するような事態には至らない。
【００１８】
本発明におけるウオブルの振幅であるが、適当なフィルターを通した後のウオブル振幅（Ｗｏ）に対する、これも適当なフィルターを通したプシュプル信号（ＰＰ）割合Ｗｏ／ＰＰ＝ＮＷＯが、０．１≦ＮＷＯ≦０．４の範囲にあれば、本発明の目的であるウオブルでの同期合わせは可能であり、更に好ましいＮＷＯの値は、０．１５≦ＮＷＯ≦０．３０の範囲である。ＮＷＯの値が０．１以下であると、同期をとるには不十分な信号強度であり、０．４を越えてしまうとデータ部エラーが増えてくる傾向にある。但し、ＬＰＰ方式に比べ、ＬＰＰが大きなメディアのデータエラーに比較してデータエラーの発生の影響度は小さく、ウオブル振幅の増加に伴うデータエラーは緩やかである。更にスタンパを作成する際、ＬＰＰ方式のＬＰＰカット幅は０．１６≦ＬＰＰｂ≦０．３２の範囲にするには、高度なカット幅制御技術を必要とするが、本発明の高周波（短周期）ウオブル方式においては高周波発生源とウオブルの振り量の大きさ（ウオブル振り量を制御する回路で振り量は任意に再現性よく作成できる）だけを管理しさえすれば目的は達成されるため、スタンパの歩留まりや、メディアの歩留まりが飛躍的に向上できる。
【００１９】
また、上記のフォーマットを有する基板の溝形状は、主に有機色素を溶剤塗工法にて記録層を形成するのであるが、その場合の最適溝深さは３００Å〜２５００Åであり、さらに好ましくは１５００Å〜２０００Åである。特に、溶剤塗工法では（但し、色素蒸着では３００Åでも信号はとれる）、溝深さが１０００Å以下であるとプッシュプル信号が充分にとれず、トラッキング制御ができない。また、２５００Å以上であると基板成形の際、転写性があまくなり、好ましくない。この範囲の基板を用い色素を設けると、ランドとグルーブの段差は６００〜１６００Åとなり、蒸着色素では３００Å以上が最適段差となる。また、記録密度４ＧＢ〜５ＧＢの容量を確保するためには、トラックピッチは０．６４μｍ〜０．８μｍ程度が必要である。溝幅に関しては、記録材料によって異なるが、ほぼ全ての有機材料において、半値幅０．１５〜０．４４μｍ、さらに好ましくは０．１８〜０．４０μｍの幅で適用できる。
【００２０】
この様に構成した場合、ウオブル周期をｍ（Ｔ）、基板溝深さをｄ１（Å）、色素層を設けた時のランドとグルーブの溝深さをｄ２（Å）、基板のトラックピッチをＴｒ（μｍ）、基板の溝半値幅をＷ１（μｍ）、ウオブルの振れ幅をＷ２（Å）とすると、上記の高周波（短周期）ウオブルフォーマットでの最適な周期と溝形状の関係式は下記の様な関係が成り立つ。
【００２１】
４０００≦ｄ１×ｍ≦２４００００
１２００≦ｄ２×ｍ≦１６００００
０．７≦Ｗ１×ｍ≦４０
２≦Ｗ２／ｍ≦５００
２≦Ｔｒ×Ｍ≦８０
【００２２】
したがって、本発明は高周波（短周期）ウオブルを用い、さらに記録層に有機色素を用いた場合の最適なフォーマットと最適な溝形状範囲の関係式を定量化したものである。
【００２３】
次に、記録媒体の構成について説明する。記録層を構成するのに必要な項目として、光学特性が挙げられる。
光学特性に必要な条件は、記録再生波長である６３０ｎｍ〜６９０ｎｍに対して、短波長側に大きな吸収帯を有し、かつ記録再生波長が該吸収帯の長波長端近傍にあることが必要である。これは、記録再生波長である６３０ｎｍ〜６９０ｎｍで、大きな屈折率と消衰係数を有することを意味するものである。
【００２４】
具体的には、記録再生波長近傍の長波長近傍の波長域光に対する記録層単層の屈折率ｎが１．５以上３．０以下であり、消衰係数ｋが０．０２以上０．２以下の範囲にあることが好ましい。ｎが１．５未満の場合には、十分な光学的変化が得られにくいため、記録変調度が低くなるため好ましくなく、ｎが３．０を越える場合には、波長依存性が高くなり過ぎるため、記録再生波長領域であってもエラーとなってしまうため好ましくない。また、ｋが０．０２未満の場合には、記録感度が悪くなるため好ましくなく、ｋが０．２を越える場合には、５０％以上の反射率を得ることが困難となるので好ましくない。
【００２５】
基板形状に必要な条件は、基板上のトラックピッチが０．７〜０．８μｍであり、溝幅が半値幅で０．１８〜０．４０μｍである。
【００２６】
次に、本発明に使用可能な色素材料の具体例であるが、アゾ（金属キレート）色素、ホルマザン（金属キレート）色素、ジピロメテン（金属キレート）色素、ポリメチン色素、スクアリリウム色素、アザアヌレン色素等が適用可能で、具体的には金属キレート色素、トリメチンシアニン色素、スクアリリウム色素、テトラアザポルフィリン色素が特に好ましい。
【００２７】
ここで、アゾ（金属キレート）色素であるが、アゾ結合をはさみ両側のアゾ化合物形成ユニットが置換、未置換の芳香環、ピリジン残基、ピリミジン残基、ピラジン残基、ピリダジン残基、トリアジン残基、イミダゾール残基、チアゾール残基、トリアゾール残基、ピラゾール残基、イソチアゾール残基、ベンズチアゾール残基等の組み合わせでアゾ化合物が形成され、それらのアゾ化合物の金属キレート化合物が特に好ましい。
【００２８】
また、ホルマザン（金属キレート）色素であるが、ホルマザンの一般式は下記式（１）に示される。
【００２９】
【化１】
2007193938.tif 000003
（式中Ｚは、それが結合している炭素原子および窒素原子と一緒になって多複素環を形成する残基であり、具体的にはピリダジン環、ピリミジン環、ピラジン環、トリアジン環である。また、この複素環にはアルキル基、アルコキシ基、アルキルチオ基、置換アミノ基、アリル基、アリルオキシ基、アニリノ基、ケト基等の置換基を有していてもよい。
Ａは、アルキル基、アラルキル基、アリル基、シクロヘキシル基を表わし、アルキル基、アルコキシ基、ハロゲン基、ケト基、カルボキシル基またはそのエステル、ニトリル基、ニトロ基等の置換基を有していても良い。
Ｂは、アリル基を表わし、アルキル基、アルコキシ基、ハロゲン基、カルボキシル基、又はそのエステル、ニトリル基、ニトロ基等の置換基を有していても良い。
金属キレート化物の場合、金属は２価の金属原子である。）
【００３０】
ジピロメテン（金属キレート）色素であるが、ジピロメテン化合物の一般式は下記式（２）に示される。
【００３１】
【化２】
2007193938.tif 000004
（式中Ｒ1〜Ｒ9は、各々独立に水素原子、ハロゲン原子、置換未置換のアルキル基、アルコキシ基、アルケニル基、アシル基、アルコキシカルボニル基、アラルキル基、アリール基、ヘテロアリール基を表わし、金属キレート化物の場合、金属は２価の金属原子である。）
【００３２】
アゾ化合物、ホルマザン化合物、ジピロメテン化合物ともにキレート化合物の場合の金属は遷移金属が挙げられ、例えばＮｉ、Ｃｏ、Ｃｕ、Ｍｎ、ＶＯ、Ｚｎ、Ｆｅ、Ｃｒ、Ａｌ等が挙げられ、製造上とディスク特性上、特にＮｉ、Ｃｏ、Ｃｕ、Ｍｎ、ＶＯが好ましい。
【００３３】
ポリメチン色素としては、５３０ｎｍ〜６００ｎｍに吸収帯を有する色素なら本発明に適用可能であるが、特にトリメチンシアニン色素が好ましく、トリメチン鎖の両端が置換未置換のインドレニン、ベンズインドレニンが特に好ましく、カウンターアニオンとしてはハロゲン、ＣｌＯ4、ＢＦ4、ＰＦ6、ＳｂＦ6等の他に、ニッケルジチオレート錯体に代表される各種金属キレートアニオンでも良い。
【００３４】
スクアリリウム色素としては、スクアレン環の両端が置換未置換のインドレニン、ベンズインドレニン、ピラゾール、カルバゾール、キノキサリン、イソインドール、芳香環、置換アミノ基残基のうちの組み合わせで形成されたスクアリリウム色素が好ましく本発明に使用できる。
【００３５】
アザアヌレン系色素としては、各々特定の置換基を有したフタロシアニン、ナフタロシアニン、テトラピラジノポルフィラジン、テトラピリジノポルフィラジン、テトラアザポルフィリン等が挙げられるが、このうち特に好ましいのはテトラアザポルフィリンであり、ついでテトラピリジノポルフラジン、テトラピラジノポルフィラジン、フタロシアニンの順で好ましい。
【００３６】
前記色素の熱分解特性は、色素単独で用いる場合も混合して用いる場合も、その記録材料の分解開始温度が３６０℃以下であることが好ましく、特に１００〜３５０℃が好ましい。分解温度が３６０℃以上であると記録時のピット形成がうまく行われず、ジッタ特性が悪い。また、１００℃以下であると今度はディスクの保存安定性が悪化する。
【００３７】
以下、図面を用いて本発明の光記録媒体を説明する。
記録体の構成
本発明の記録体は、通常の追記型光ディスクである図１の構造（図１を２枚貼合わせたいわゆるエアーサンドイッチ、または密着貼合わせ構造としてもよい）と、図２からなるＣＤ−Ｒ用メディアの構造としてもよい。
【００３８】
各層の必要特性及び構成材料例
本発明の記録媒体の構成としては、第１基板と第２基板（保護基板）とを記録層を介して接着剤で張り合わせた図３の構造を基本構造とする。記録層は有機色素層単層でもよく、反射率を高めるため有機色素層と金属反射層との積層でも良い。記録層と基板間は下引き層あるいは保護層を介して層成してもよく、機能向上のためそれらを積層化した構成でも良い。最も通常に用いられるのは、第１基板／記録層（有機色素層）／金属反射層／保護層／接着層／第２基板の構造である。
【００３９】
＜基板＞
本発明に用いる基板の必要特性としては、基板側より記録再生を行なう場合のみ使用レーザ光に対して透明でなければならず、記録層側から記録、再生を行なう場合、基板は透明である必要はない。したがって、本発明では、基板を２層用いる場合は、第２の基板のみが透明であれば、第１の基板の透明、不透明は問わない。
基板材料としては、例えば、ポリエステル、アクリル樹脂、ポリアミド、ポリカーボネート樹脂、ポリオレフィン樹脂、フェノール樹脂、エポキシ樹脂、ポリイミド等のプラスチック、またはガラス、セラミック、あるいは金属などを用いることができる。なお、基板を１層しか用いない場合、あるいは基板２枚をサンドイッチ状で用いる場合は、第１の基板の表面にトラッキング用の案内溝や案内ピット、さらにアドレス信号などのプリフォーマットなどが形成されている必要がある。
【００４０】
＜記録層＞
記録層は、レーザ光の照射により何らかの光学的変化を生じさせ、その変化により情報を記録できるものであって、この記録層中には本発明の色素が含有されていることが必要で、記録層の形成にあたって本発明の色素を１種、又は２種以上の組み合わせで用いても良い。さらに、本発明の前記色素は光学特性、記録感度、信号特性などの向上の目的で他の有機色素及び金属、金属化合物と混合又は積層化して用いても良い。有機色素の例としては、ポリメチン色素、ナフタロシアニン系、フタロシアニン系、スクアリリウム系、クロコニウム系、ピリリウム系、ナフトキノン系、アントラキノン系（インダンスレン系）、キサンテン系、トリフェニルメタン系、アズレン系、テトラヒドロコリン系、フェナンスレン系、トリフェノチアジン系染料、及び金属錯体化合物などが挙げられ、前記の色素を単独で用いても良いし、２種以上の組み合わせにしても良い。
【００４１】
また、前記色素中に金属、金属化合物、例えばＩｎ、Ｔｅ、Ｂｉ、Ｓｅ、Ｓｂ、Ｇｅ、Ｓｎ、Ａｌ、Ｂｅ、ＴｅＯ2、ＳｎＯ、Ａｓ、Ｃｄ等を分散混合あるいは積層の形態で用いることもできる。さらに、前記色素中に高分子材料、例えばアイオノマー樹脂、ポリアミド樹脂、ビニル系樹脂、天然高分子、シリコーン、液状ゴム等の種々の材料、もしくはシランカップリング剤等を分散混合しても良いし、あるいは、特性改良の目的で安定剤（例えば遷移金属錯体）、分散剤、難燃剤、滑剤、帯電防止剤、界面活性剤、可塑剤等と一緒に用いることができる。
【００４２】
記録層の形成方法としては、蒸着、スパッタリング、ＣＶＤまたは溶剤塗布などの通常の手段によって行なうことができる。塗布法を用いる場合には前記染料等を有機溶剤等に溶解して、スプレー、ローラーコーティング、ディッピング及びスピンコーティング等の慣用のコーティング法によって行なわれる。
【００４３】
用いられる有機溶媒としては、一般にメタノール、エタノール、イソプロパノール、などのアルコール類、アセトン、メチルエチルケトン、シクロヘキサノン等のケトン類、Ｎ，Ｎ−ジメチルホルムアミド、Ｎ，Ｎ−ジメチルアセトアミド等のアミド類、ジメチルスルホキシド等のスルホキシド類、テトラヒドロフラン、ジオキサン、ジエチルエーテル、エチレングリコールモノメチルエーテル等のエーテル類、酢酸メチル、酢酸エチル等のエステル類、クロロホルム、塩化メチレン、ジクロロエタン、四塩化炭素、トリクロロエタン等の脂肪族ハロゲン化炭化水素類、ベンゼン、キシレン、モノクロロベンゼン、ジクロロベンゼン等の芳香族類、メトキシエタノール、エトキシエタノール等のセロソルブ類、ヘキサン、ペンタン、シクロヘキサン、メチルシクロヘキサン等の炭化水素類等が挙げられる。
記録層の膜厚は、１００Å〜１０μｍ、好ましくは２００Å〜２０００Åが適当である。
【００４４】
＜下引き層＞
下引き層は、（ａ）接着性の向上、（ｂ）水又はガスなどのバリアー、（ｃ）記録層の保存安定性の向上、（ｄ）反射率の向上、（ｅ）溶剤からの基板や記録層の保護、（ｆ）案内溝、案内ピット、プレフォーマット等の形成、等を目的として使用される。
【００４５】
（ａ）の目的に対しては、高分子材料例えば、アイオノマー樹脂、ポリアミド樹脂、ビニル系樹脂、天然樹脂、天然高分子、シリコーン、液状ゴム等の種々の高分子化合物、及びシランカップリング剤等を用いることができ、（ｂ）及び（ｃ）の目的に対しては、前記高分子材料以外に無機化合物、例えば、ＳｉＯ、ＭｇＦ、ＳｉＯ2、ＴｉＯ、ＺｎＯ、ＴｉＮ、ＳｉＮ等があり、さらに金属又は半金属例えば、Ｚｎ、Ｃｕ、Ｎｉ、Ｃｒ、Ｇｅ、Ｓｅ、Ａｕ、Ａｇ、Ａｌ等を用いることができる。また、（ｄ）の目的に対しては金属、例えばＡｌ、Ａｕ、Ａｇ等や、金属光沢を有する有機薄膜、例えば、メチン染料、キサンテン系染料等を用いることができ、（ｅ）及び（ｆ）の目的に対しては、紫外線硬化樹脂、熱硬化樹脂、熱可塑性樹脂等を用いることができる。
下引き層の膜厚としては０．０１〜３０μｍ、好ましくは、０．０５〜１０μｍが適当である。
【００４６】
＜金属反射層＞
金属反射層は、単体で高反射率の得られる腐食されにくい金属、半金属等が挙げられ、材料例としてはＡｕ、Ａｇ、Ｃｒ、Ｎｉ、Ａｌ、Ｆｅ、Ｓｎ等が挙げられるが、反射率、生産性の点からＡｕ、Ａｇ、Ａｌが最も好ましく、これらの金属、半金属は単独で使用しても良く、２種の合金としても良い。
膜形成法としては蒸着、スッパタリング等が挙げられ、膜厚としては５０〜５０００Å、好ましくは１００〜３０００Åである。
【００４７】
＜保護層、基板表面ハードコート層＞
保護層及び基板表面ハードコート層は、（ａ）記録層（反射吸収層）を傷、ホコリ、汚れ等から保護する、（ｂ）記録層（反射吸収層）の保存安定性の向上、（ｃ）反射率の向上、等を目的として使用される。これらの目的に対しては、前記下引き層に示した材料を用いることができる。また、無機材料として、ＳｉＯ、ＳｉＯ2等も用いることができ、有機材料としてポリメチルアクリレート、ポリカーボネート、エポキシ樹脂、ポリスチレン、ポリエステル樹脂、ビニル樹脂、セルロース、脂肪族炭化水素樹脂、天然ゴム、スチレンブタジエン樹脂、クロロプレンゴム、ワックス、アルキッド樹脂、乾性油、ロジン等の熱軟化性、熱溶融性樹脂も用いることができる。
【００４８】
前記材料のうち保護層又は基板表面ハードコート層に最も好ましい例としては生産性に優れた紫外線硬化樹脂である。保護層又は基板表面ハードコート層の膜厚は０．０１〜３０μｍ、好ましくは０．０５〜１０μｍが適当である。本発明において、前記下引き層、保護層及び基板面ハードコート層には、記録層の場合と同様に安定剤、分散剤、難燃剤、滑剤、帯電防止剤、界面活性剤、可塑剤等を含有させることができる。
【００４９】
＜保護基板＞
保護基板は、この保護基板側からレーザ光を照射する場合、使用レーザ光に対し透明でなくてはならず、単なる保護板として用いる場合透明性は問わない。使用可能な基板材料としては前記の基板材料と全く同様であり、ポリエステル、アクリル樹脂、ポリアミド、ポリカーボネート樹脂、ポリオレフィン樹脂、フェノール樹脂、エポキシ樹脂、ポリイミド等のプラスチック、又はガラス、セラミック、あるいは金属等を用いることができる。
【００５０】
＜接着材、接着層＞
２枚の記録媒体を接着できる材料なら公知のものが使用でき、生産性を考えると、紫外線硬化型もしくはホットメルト型接着剤が好ましい。
【実施例】
【００５１】
以下、実施例により、本発明を更に具体的に説明する。
実施例１
基板溝深さ（ｄ１）＝１７５０Å、溝半値幅（Ｗ１）＝０．２５μｍ、トラックピッチ（Ｔｒ）＝０．７４μｍ、ウオブル周期３２Ｔ相当、ウオブル振れ幅（Ｗ２）＝２５ｎｍの案内溝を有する厚さ０．６ｍｍの射出成形ポリカーボネート基板上に、下記化合物例（Ｉ）を２，２，３，３−テトラフルオロ−１−プロパノールに溶解した液をスピンナー塗布し、厚さ９００Åの有機色素層を形成し、次いで、スパッタ法により金１１００Åの反射層を設け、更にその上にアクリル系フォトポリマーにて７μｍの保護層を設けた後、厚さ０．６ｍｍの射出成形ポリカーボネート平板基板をアクリル系フォトポリマーにて接着し記録媒体とした。なお、色素を成膜したときのランドとグルーブの段差（ｄ２）＝９００Åであった。これを本発明の関係式に当てはめると以下のようである（表２に記載する）。
【００５２】
ｄ１×ｍ＝１７５０×３２＝５６０００
ｄ２×ｍ＝９００×３２＝２８８００
Ｗ１×ｍ＝０．２５×３２＝８
Ｗ２／ｍ＝２５０／３２＝７．８
Ｔｒ×ｍ＝０．７４×３２＝２３．６８
【００５３】
【化３】
2007193938.tif 000005
【００５４】
実施例２
基板溝深さ（ｄ１）＝１９５０Å、溝半値幅（Ｗ１）＝０．２８μｍ、トラックピッチ（Ｔｒ）＝０．７０μｍ、ウオブル周期６４Ｔ相当、ウオブル振れ幅（Ｗ２）＝６０ｎｍの案内溝を有する厚さ０．６ｍｍの射出成形ポリカーボネート基板上に、下記化合物例（II）、（III）を重量比１：１にて２，２，３，３−テトラフルオロ−１−プロパノールに溶解した液をスピンナー塗布し、厚さ１０５０Åの有機色素層を形成し、次いで、スパッタ法により銀１０００Åの反射層を設け、更にその上にアクリル系フォトポリマーにて１０μｍの保護層を設けた後、厚さ０．６ｍｍの射出成形ポリカーボネート平板基板をアクリル系フォトポリマーにて接着し記録媒体とした。なお、色素を成膜したときのランドとグルーブの段差（ｄ２）＝９５０Åであった。これを本発明の関係式に当てはめると以下のようである（表２に記載する）。
【００５５】
ｄ１×ｍ＝１９５０×６４＝１２４８００
ｄ２×ｍ＝９５０×６４＝６０８００
Ｗ１×ｍ＝０．２８×６４＝１７．９２
Ｗ２／ｍ＝６００／６４＝９．４
Ｔｒ×ｍ＝０．７×６４＝４４．８
【００５６】
【化４】
2007193938.tif 000006
【００５７】
【化５】
2007193938.tif 000007
【００５８】
実施例３
基板溝深さ（ｄ１）＝１５５０Å、溝半値幅（Ｗ１）＝０．２０μｍ、トラックピッチ（Ｔｒ）＝０．７４μｍ、ウオブル周期１６Ｔ相当、ウオブル振れ幅（Ｗ２）＝４０ｎｍの案内溝を有する厚さ０．６ｍｍの射出成形ポリカーボネート基板上に、下記化合物例（IＶ）をメチルシクロヘキサンに溶解した液をスピンナー塗布し、厚さ１１００Åの有機色素層を形成し、次いで、スパッタ法により金１０００Åの反射層を設け、更にその上にアクリル系フォトポリマーにて１０μｍの保護層を設けた後、厚さ０．６ｍｍの射出成形ポリカーボネート平板基板をアクリル系フォトポリマーにて接着し記録媒体とした。なお、色素を成膜したときのランドとグルーブの段差（ｄ２）＝８６０Åであった。これを本発明の関係式に当てはめると以下のようである（表２に記載する）。
【００５９】
ｄ１×ｍ＝１５５０×１６＝２４８００
ｄ２×ｍ＝８６０×１６＝１３７６０
Ｗ１×ｍ＝０．２×１６＝３．２
Ｗ２／ｍ＝４００／１６＝２５
Ｔｒ×ｍ＝０．７４×１６＝１１．８４
【００６０】
【化６】
2007193938.tif 000008
【００６１】
比較例１
実施例１において、基板溝深さ、溝半値幅、トラックピッチは全く同様にし、ウオブル振れ幅が５ｎｍ相当で、ウオブル周期が１８０Ｔ相当でＬＰＰカット幅が１２水準振られた条件の基板を用いた以外は、実施例１と全く同様に記録媒体を形成した。
【００６２】
実施例４
基板溝深さ（ｄ１）＝１８００Å、溝半値幅（Ｗ１）＝０．２２μｍ、トラックピッチ（Ｔｒ）＝０．７２μｍ、ウオブル周期３２Ｔ相当、ウオブル振れ幅（Ｗ２）＝３０ｎｍの案内溝を有する厚さ０．６ｍｍの射出成形ポリカーボネート基板上に、下記化合物例（Ｖ）を２，２，３，３−テトラフルオロ−１−プロパノールに溶解した液をスピンナー塗布し、厚さ１０００Åの有機色素層を形成し、次いで、スパッタ法により銀１０００Åの反射層を設け、更にその上にアクリル系フォトポリマーにて１０μｍの保護層を設けた後、厚さ０．６ｍｍの射出成形ポリカーボネート平板基板をアクリル系フォトポリマーにて接着し記録媒体とした。なお、色素を成膜したときのランドとグルーブの段差（ｄ２）＝９５０Åであった。これを本発明の関係式に当てはめると以下のようである（表２に記載する）。
【００６３】
ｄ１×ｍ＝１８００×３２＝５７６００
ｄ２×ｍ＝９５０×３２＝３０４００
Ｗ１×ｍ＝０．２２×３２＝７．０４
Ｗ２／ｍ＝３００／３２＝９．４
Ｔｒ×ｍ＝０．７２×３２＝２３．０４である。
【００６４】
【化７】
2007193938.tif 000009
【００６５】
実施例５
基板溝深さ（ｄ１）＝１８５０Å、溝半値幅（Ｗ１）＝０．３２μｍ、トラックピッチ（Ｔｒ）＝０．７４μｍ、ウオブル周期１６Ｔ相当、ウオブル振れ幅（Ｗ２）＝２０ｎｍの案内溝を有する厚さ０．６ｍｍの射出成形ポリカーボネート基板上に、下記化合物例（ＶI）、（ＶII）を重量比６０：４０にて２，２，３，３−テトラフルオロ−１−プロパノールに溶解した液をスピンナー塗布し、厚さ１０５０Åの有機色素層を形成し、次いで、スパッタ法により銀１０００Åの反射層を設け、更にその上にアクリル系フォトポリマーにて１０μｍの保護層を設けた後、厚さ０．６ｍｍの射出成形ポリカーボネート平板基板をアクリル系フォトポリマーにて接着し記録媒体とした。なお、色素を成膜したときのランドとグルーブの段差（ｄ２）＝８９０Åであった。これを本発明の関係式に当てはめると以下のようである（表２に記載する）。
【００６６】
ｄ１×ｍ＝１８５０×１６＝２９６００
ｄ２×ｍ＝８９０×１６＝１４２４０
Ｗ１×ｍ＝０．３２×１６＝５．１２
Ｗ２／ｍ＝２００／１６＝１２．５
Ｔｒ×ｍ＝０．７４×１６＝１１．８４
【００６７】
【化８】
2007193938.tif 000010
【００６８】
【化９】
2007193938.tif 000011
【００６９】
実施例６
基板溝深さ（ｄ１）＝１７００Å、溝半値幅（Ｗ１）＝０．１７μｍ、トラックピッチ（Ｔｒ）＝０．７４μｍ、ウオブル周期９６Ｔ相当、ウオブル振れ幅（Ｗ２）＝５０ｎｍの案内溝を有する厚さ０．６ｍｍの射出成形ポリカーボネート基板上に、下記化合物例（IＶ）をメチルシクロヘキサンに溶解した液をスピンナー塗布し、厚さ１１００Åの有機色素層を形成し、次いで、スパッタ法により金１０００Åの反射層を設け、更にその上にアクリル系フォトポリマーにて１０μｍの保護層を設けた後、厚さ０．６ｍｍの射出成形ポリカーボネート平板基板をアクリル系フォトポリマーにて接着し記録媒体とした。なお、色素を成膜したときのランドとグルーブの段差（ｄ２）＝８９０Åであった。これを本発明の関係式に当てはめると以下のようである（表２に記載する）。
【００７０】
ｄ１×ｍ＝１７００×９６＝１６３２００
ｄ２×ｍ＝８９０×９６＝８５４４０
Ｗ１×ｍ＝０．１７×９６＝１６．３２
Ｗ２／ｍ＝５００／９６＝５．２
Ｔｒ×ｍ＝０．７４×９６＝７１．０４
【００７１】
【化１０】
2007193938.tif 000012
【００７２】
比較例２
実施例５において、基板溝深さ、半値幅、トラックピッチは全く同様にし、ウオブル振れ幅が５ｎｍ相当で、ウオブル周期が１９０Ｔ相当でＬＰＰカット幅が１２水準振られた条件基板を用いた以外は、実施例５と全く同様に記録媒体を形成した。
【００７３】
＜記録条件＞
実施例１〜３及び比較例１で得た光記録体に、発振波長６３５ｎｍ、ビーム径０．９μｍの半導体レーザ光を用い、トラッキングしながらＥＦＭ信号（線速３．５ｍ／ｓｅｃ．）をＢｏｔｔｏｍ  Ｊｉｔｔｅｒが極小となるようなストラテジーと記録パワーで記録し、これらの記録位置を発振波長６４９ｎｍの連続光０．３ｍＷでＢｏｔｔｏｍ  Ｊｉｔｔｅｒが８．０％となるようにイコライザーゲインを調整して再生し、そのときのＰＩ  Ｅｒｒｏｒを測定した。
また、比較例１のディスクに関しては、ＬＰＰｂ値がそれぞれ０．１２、０．２０、０．３６近傍となるＢａｎｄを選択し、記録ピックアップにてそのときのＬＰＰブロックエラーレートも測定した。
また、実施例４〜６及び比較例２で得た光記録媒体に、発振波長６５７ｎｍ、ビーム径０．８５μｍの半導体レーザ光を用い、トラッキングしながらＥＦＭ信号（線速３．５ｍ／ｓｅｃ．）をＢｏｔｔｏｍ  Ｊｉｔｔｅｒが極小となるようなストラテジーと記録パワーで記録し、これらの記録位置を発振波長６４９ｎｍの連続光０．３ｍＷでＢｏｔｔｏｍ  Ｊｉｔｔｅｒが８．０％となるようにイコライザーゲインを調整して再生し、その時のＰＩ  Ｅｒｒｏｒを測定した。
また、比較例１のディスクに関しては、ＬＰＰｂ値がそれぞれ０．１２、０．２２、０．３６近傍となるＢａｎｄを選択し、記録ピックアップにてそのときのＬＰＰブロックエラーレートも測定した。結果を表１に示す。
【００７４】
【表１】
2007193938.tif 000013
【００７５】
【表２】
2007193938.tif 000014
【図面の簡単な説明】
【００７６】
【図１】本発明の通常の追記型光記録媒体の構成を表わす図である。
【図２】本発明のＣＤ−Ｒ用光記録媒体の構成を表わす図である。
【図３】本発明のＤＶＤ−Ｒ用光記録媒体の構成を表わす図である。
【符号の説明】
【００７７】
１  基板（第１基板）
２  記録層（有機色素層）
３  下引き層
４  保護層
５  ハードコート層
６  金属反射層
７  保護基板（第２基板）
８  接着層
【図１】
2007193938.tif 000015
【図２】
2007193938.tif 000016
【図３】
2007193938.tif 000017